(57)【要約】【課題】製造工程において、ペースト状導電性材料の膨張に伴う配線の破断や保護膜の劣化を防止できる基板及び液滴吐出ヘッド並びに液滴吐出装置の提供を課題とする。【解決手段】ペースト状の導電性材料８６が埋め込まれた複数の貫通口４２と、貫通口４２を塞ぐように設けられ、導電性材料８６と電気的に接続される電極配線９０と、電極配線９０を被覆して保護する第１保護膜９２と、を有する基板７０において、電極配線９０と第１保護膜９２との間に、弾性保護膜９４を設ける。そして、その基板７０を備えた液滴吐出ヘッド３２とし、その液滴吐出ヘッド３２を備えた液滴吐出装置１０とする。【選択図】図６
2008221788.tif 000002
【特許請求の範囲】
【請求項１】
ペースト状の導電性材料が埋め込まれた複数の貫通口と、
前記貫通口を塞ぐように設けられ、前記導電性材料と電気的に接続される電極配線と、
前記電極配線を被覆して保護する第１保護膜と、
を有する基板であって、
前記電極配線と前記第１保護膜との間に、弾性保護膜を設けたことを特徴とする基板。
【請求項２】
ペースト状の導電性材料が埋め込まれた複数の貫通口と、
前記貫通口を塞ぐように設けられ、前記導電性材料と電気的に接続される電極配線と、
前記電極配線を被覆して保護する第１保護膜と、
を有する基板であって、
前記第１保護膜の上に弾性保護膜を設けたことを特徴とする基板。
【請求項３】
ペースト状の導電性材料が埋め込まれた複数の貫通口と、
前記貫通口を塞ぐように設けられ、前記導電性材料と電気的に接続される電極配線と、
前記電極配線を被覆して保護する第１保護膜と、
を有する基板であって、
前記第１保護膜の上に弾性保護膜を設けるとともに、該弾性保護膜の上に第２保護膜を設けたことを特徴とする基板。
【請求項４】
前記弾性保護膜が、導電性樹脂材料で構成されていることを特徴とする請求項１に記載の基板。
【請求項５】
前記弾性保護膜が、耐液性樹脂材料で構成されていることを特徴とする請求項１乃至請求項３の何れか１項に記載の基板。
【請求項６】
請求項１乃至請求項５の何れか１項に記載の基板と、
前記基板の導電性材料と電気的に接続され、ノズルから液滴を吐出させるためのアクチュエーターと、
を有することを特徴とする液滴吐出ヘッド。
【請求項７】
請求項６に記載の液滴吐出ヘッドを備えたことを特徴とする液滴吐出装置。
【発明の詳細な説明】
【技術分野】
【０００１】
本発明は、ペースト状の導電性材料が埋め込まれる複数の貫通口を有する基板と、その基板を備えた液滴吐出ヘッドと、その液滴吐出ヘッドを備えた液滴吐出装置に関する。
【背景技術】
【０００２】
従来から、インクジェット記録ヘッド（液滴吐出ヘッド）の複数のノズルから選択的にインク滴を吐出し、記録用紙等の記録媒体に画像（文字を含む）等を印刷するインクジェット記録装置（液滴吐出装置）は知られている。そして、そのインクジェット記録ヘッドを構成する基板には、電気接続用貫通口やインク供給用貫通口（インク供給路）等が複数形成されている（例えば、特許文献１参照）。
【０００３】
また、このようなインクジェット記録ヘッドにおいて、電気接続用貫通口に、ペースト状の導電性材料が充填される場合がある（例えば、特許文献２参照）。しかしながら、このような構成のインクジェット記録ヘッドでは、ペースト状の導電性材料が充填された後の製造工程で加熱処理がなされたときに、そのペースト状の導電性材料が膨張して電気接続用貫通口から盛り上がることがあった。
【０００４】
このような現象が起きると、例えば導電性材料と電気的に接続される電極配線が電気接続用貫通口を閉塞するように設けられている場合には、その電極配線が破断（断線）したり、電極配線を被覆していた耐インク性保護膜に亀裂（ひび割れ）が発生し、その電極配線等がインクによって浸食されるおそれがあった。
【特許文献１】特開平１１−３２０８７３号公報
【特許文献２】特開２００１−９６７４１号公報
【発明の開示】
【発明が解決しようとする課題】
【０００５】
そこで、本発明は、上記事情に鑑み、製造工程において、ペースト状導電性材料の膨張に伴う配線の破断や保護膜の劣化を防止することができる基板と、その基板を備えた液滴吐出ヘッドと、その液滴吐出ヘッドを備えた液滴吐出装置を得ることを目的とする。
【課題を解決するための手段】
【０００６】
上記の目的を達成するために、本発明に係る請求項１に記載の基板は、ペースト状の導電性材料が埋め込まれた複数の貫通口と、前記貫通口を塞ぐように設けられ、前記導電性材料と電気的に接続される電極配線と、前記電極配線を被覆して保護する第１保護膜と、を有する基板であって、前記電極配線と前記第１保護膜との間に、弾性保護膜を設けたことを特徴としている。
【０００７】
請求項１に記載の発明によれば、電極配線と第１保護膜との間に、弾性保護膜を設けたので、製造工程において、加熱によりペースト状の導電性材料が膨張しても、その電極配線の破断（断線）や第１保護膜の劣化（ひび割れ）を防止することができる。
【０００８】
また、本発明に係る請求項２に記載の基板は、ペースト状の導電性材料が埋め込まれた複数の貫通口と、前記貫通口を塞ぐように設けられ、前記導電性材料と電気的に接続される電極配線と、前記電極配線を被覆して保護する第１保護膜と、を有する基板であって、前記第１保護膜の上に弾性保護膜を設けたことを特徴としている。
【０００９】
請求項２に記載の発明によれば、第１保護膜の上に弾性保護膜を設けたので、製造工程において、加熱によりペースト状の導電性材料が膨張しても、その電極配線の破断（断線）や第１保護膜の劣化（ひび割れ）を防止することができる。
【００１０】
また、本発明に係る請求項３に記載の基板は、ペースト状の導電性材料が埋め込まれた複数の貫通口と、前記貫通口を塞ぐように設けられ、前記導電性材料と電気的に接続される電極配線と、前記電極配線を被覆して保護する第１保護膜と、を有する基板であって、前記第１保護膜の上に弾性保護膜を設けるとともに、該弾性保護膜の上に第２保護膜を設けたことを特徴としている。
【００１１】
請求項３に記載の発明によれば、第１保護膜の上に弾性保護膜を設けるとともに、その弾性保護膜の上に第２保護膜を設けたので、製造工程において、加熱によりペースト状の導電性材料が膨張しても、その電極配線の破断（断線）や第１保護膜の劣化（ひび割れ）を防止することができる。
【００１２】
また、請求項４に記載の基板は、請求項１に記載の基板において、前記弾性保護膜が、導電性樹脂材料で構成されていることを特徴としている。
【００１３】
請求項４に記載の発明によれば、弾性保護膜が、導電性樹脂材料で構成されているので、万が一電極配線が破断（断線）しても通電させることができる。
【００１４】
また、請求項５に記載の基板は、請求項１乃至請求項３の何れか１項に記載の基板において、前記弾性保護膜が、耐液性樹脂材料で構成されていることを特徴としている。
【００１５】
請求項５に記載の発明によれば、耐液性に優れた基板を実現することができ、耐液性に対する信頼性を向上させることができる。
【００１６】
また、本発明に係る請求項６に記載の液滴吐出ヘッドは、請求項１乃至請求項５の何れか１項に記載の基板と、前記基板の導電性材料と電気的に接続され、ノズルから液滴を吐出させるためのアクチュエーターと、を有することを特徴としている。
【００１７】
請求項６に記載の発明によれば、液滴吐出ヘッドの製造工程において、加熱によりペースト状の導電性材料が膨張しても、電極配線の破断（断線）や第１保護膜の劣化（ひび割れ）を防止することができる。
【００１８】
また、本発明に係る請求項７に記載の液滴吐出装置は、請求項６に記載の液滴吐出ヘッドを備えたことを特徴としている。
【００１９】
請求項７に記載の発明によれば、液滴吐出ヘッドにおいて電極配線の破断（断線）や第１保護膜の劣化（ひび割れ）が防止された液滴吐出装置を得ることができる。
【発明の効果】
【００２０】
以上のように、本発明によれば、製造工程において、ペースト状導電性材料の膨張に伴う配線の破断や保護膜の劣化を防止することができる基板と、その基板を備えた液滴吐出ヘッドと、その液滴吐出ヘッドを備えた液滴吐出装置を提供することができる。
【発明を実施するための最良の形態】
【００２１】
以下、本発明の最良な実施の形態について、図面に示す実施例を基に詳細に説明する。なお、液滴吐出装置としてはインクジェット記録装置１０を例に採って説明する。したがって、液体はインク１１０とし、液滴吐出ヘッドはインクジェット記録ヘッド３２として説明をする。また、記録媒体は記録用紙Ｐとして説明をする。また、これにより、本発明に係る「基板」とは、インクジェット記録ヘッド３２を構成する圧電素子基板７０（天板部材４０を含む）を指す。
【００２２】
インクジェット記録装置１０は、図１で示すように、記録用紙Ｐを送り出す用紙供給部１２と、記録用紙Ｐの姿勢を制御するレジ調整部１４と、インク滴を吐出して記録用紙Ｐに画像形成する記録ヘッド部１６及び記録ヘッド部１６のメンテナンスを行うメンテナンス部１８を備える記録部２０と、記録部２０で画像形成された記録用紙Ｐを排出する排出部２２とから基本的に構成されている。
【００２３】
用紙供給部１２は、記録用紙Ｐが積層されてストックされているストッカー２４と、ストッカー２４から１枚ずつ取り出してレジ調整部１４に搬送する搬送装置２６とから構成されている。レジ調整部１４は、ループ形成部２８と、記録用紙Ｐの姿勢を制御するガイド部材２９とを有しており、記録用紙Ｐは、この部分を通過することによって、そのコシを利用してスキューが矯正されるとともに、搬送タイミングが制御されて記録部２０に供給される。そして、排出部２２は、記録部２０で画像が形成された記録用紙Ｐを、排紙ベルト２３を介してトレイ２５に収納する。
【００２４】
記録ヘッド部１６とメンテナンス部１８の間には、記録用紙Ｐが搬送される用紙搬送路２７が構成されている（用紙搬送方向を矢印ＰＦで示す）。用紙搬送路２７は、スターホイール１７と搬送ロール１９とを有し、このスターホイール１７と搬送ロール１９とで記録用紙Ｐを挟持しつつ連続的に（停止することなく）搬送する。そして、この記録用紙Ｐに対して、記録ヘッド部１６からインク滴が吐出され、記録用紙Ｐに画像が形成される。
【００２５】
メンテナンス部１８は、インクジェット記録ユニット３０に対して対向配置されるメンテナンス装置２１を有しており、インクジェット記録ヘッド３２に対するキャッピングや、ワイピング、更には、予備吐出やバキューム等の処理を行う。
【００２６】
図２で示すように、各インクジェット記録ユニット３０は、矢印ＰＦで示す用紙搬送方向と直交する方向に配置された支持部材３４を備えており、この支持部材３４に複数のインクジェット記録ヘッド３２が取り付けられている。インクジェット記録ヘッド３２には、マトリックス状に複数のノズル５６が形成されており、記録用紙Ｐの幅方向には、インクジェット記録ユニット３０全体として一定のピッチでノズル５６が並設されている。
【００２７】
そして、用紙搬送路２７を連続的に搬送される記録用紙Ｐに対し、ノズル５６からインク滴を吐出することで、記録用紙Ｐ上に画像が記録される。なお、インクジェット記録ユニット３０は、例えば、いわゆるフルカラーの画像を記録するために、イエロー（Ｙ）、マゼンタ（Ｍ）、シアン（Ｃ）、ブラック（Ｋ）の各色に対応して、少なくとも４つ配置されている。
【００２８】
図３で示すように、それぞれのインクジェット記録ユニット３０のノズル５６による印字領域幅は、このインクジェット記録装置１０での画像記録が想定される記録用紙Ｐの用紙最大幅ＰＷよりも長くされており、インクジェット記録ユニット３０を紙幅方向に移動させることなく、記録用紙Ｐの全幅にわたる画像記録が可能とされている。つまり、このインクジェット記録ユニット３０は、シングルパス印字が可能なＦｕｌｌ  Ｗｉｄｔｈ  Ａｒｒａｙ（ＦＷＡ）となっている。
【００２９】
ここで、印字領域幅とは、記録用紙Ｐの両端から印字しないマージンを引いた記録領域のうち最大のものが基本となるが、一般的には印字対象となる用紙最大幅ＰＷよりも大きくとっている。これは、記録用紙Ｐが搬送方向に対して所定角度傾斜して（スキューして）搬送されるおそれがあるためと、縁無し印字の要望が高いためである。
【００３０】
以上のような構成のインクジェット記録装置１０において、次にインクジェット記録ヘッド３２について詳細に説明する。図４は第１実施形態のインクジェット記録ヘッド３２の構成を示す概略平面図であり、図５は図４のＸ−Ｘ線矢視概略断面図である。なお、図５において、後述するプール室部材３９等は省略している。更に、図６はインクジェット記録ヘッド３２を部分的に取り出して主要部分が明確になるように示した概略縦断面図である。
【００３１】
このインクジェット記録ヘッド３２には、天板部材４０が配置されている。本実施形態では、天板部材４０を構成するガラス製の天板４１は板状で、かつ電極配線を有しており、インクジェット記録ヘッド３２全体の天板となっている。天板部材４０には、駆動ＩＣ６０と、駆動ＩＣ６０に通電するための電極配線としての金属配線９０が設けられている。金属配線９０は、第１保護膜としての樹脂保護膜９２で被覆保護されており、インク１１０による浸食が防止されるようになっている。
【００３２】
また、この駆動ＩＣ６０の下面には、複数のバンプ６０Ｂがマトリックス状に所定高さ突設されており、天板４１上で、かつプール室部材３９よりも外側の金属配線９０にフリップチップ実装されるようになっている。したがって、圧電素子４６に対する高密度配線と低抵抗化が容易に実現可能であり、これによって、インクジェット記録ヘッド３２の小型化が実現可能となっている。なお、駆動ＩＣ６０の周囲は樹脂材５８で封止されている。
【００３３】
天板部材４０には、耐インク性を有する材料で構成されたプール室部材３９が貼着されており、天板４１との間に、所定の形状及び容積を有するインクプール室３８が形成されている。プール室部材３９には、インクタンク（図示省略）と連通するインク供給ポート３６が所定箇所に穿設されており、インク供給ポート３６から注入されたインク１１０は、インクプール室３８に貯留される。
【００３４】
天板４１には、後述する圧力室１１５と１対１で対応するインク供給用貫通口１１２が形成されており、その内部が第１インク供給路１１４Ａとなっている。また、天板４１には、後述する上部電極５４に対応する位置に、電気接続用貫通口４２が形成されている。この電気接続用貫通口４２内に、後述するペースト状の導電性材料（以下「導電性ペースト」という）８６が充填されることにより、金属配線９０と上部電極５４とが電気的に接続され、後述する圧電素子基板７０の個別配線が不要になっている。
【００３５】
なお、図４で示すように、金属配線９０は、電気接続用貫通口４２を被覆・閉塞するように設けられている。そして、その電気接続用貫通口４２を被覆・閉塞する金属配線９０を更に被覆するように（金属配線９０と樹脂保護膜９２との間に）、弾性保護膜９４が設けられている。この弾性保護膜９４により、製造工程の加熱（昇温）による導電性ペースト８６の膨張を緩和できる構成である。つまり、インクジェット記録ヘッド３２の製造工程において、加熱（昇温）により導電性ペースト８６が膨張しても、その膨張速度を低減でき、膨張量を抑制できる構成である。したがって、金属配線９０の破断（断線）や樹脂保護膜９２及び後述するＳｉＣ膜９６の劣化（ひび割れ）が防止される。
【００３６】
一方、流路基板としてのシリコン基板７２には、インクプール室３８から供給されたインク１１０が充填される圧力室１１５が形成され、圧力室１１５と連通するノズル５６からインク滴が吐出されるようになっている。そして、インクプール室３８と圧力室１１５とが同一水平面上に存在しないように構成されている。したがって、圧力室１１５を互いに接近させた状態に配置することが可能であり、ノズル５６をマトリックス状に高密度に配設することが可能となっている。
【００３７】
また、シリコン基板７２の下面には、ノズル５６が形成されたノズルプレート７４が貼着され、シリコン基板７２の上面には、圧電素子基板７０が形成（作製）される。圧電素子基板７０は振動板４８を有しており、振動板４８の振動によって圧力室１１５の容積を増減させて圧力波を発生させることで、ノズル５６からのインク滴の吐出が可能になっている。したがって、振動板４８が圧力室１１５の１つの面を構成している。
【００３８】
振動板４８を振動させるアクチュエーターとしての圧電素子４６は、圧力室１１５毎に振動板４８の上面に接着されている。振動板４８は、Ｃｈｅｍｉｃａｌ  Ｖａｐｏｒ  Ｄｅｐｏｓｉｔｉｏｎ（ＣＶＤ）法（化学的気相成長法）で形成されたＳｉＯｘ膜であり、少なくとも上下方向に弾性を有し、圧電素子４６に通電されると（電圧が印加されると）、上下方向に撓み変形する（変位する）構成になっている。なお、振動板４８は、Ｃｒ等の金属材料であっても差し支えはない。
【００３９】
また、圧電素子４６の下面には一方の極性となる下部電極５２が配置され、圧電素子４６の上面には他方の極性となる上部電極５４が配置されている。そして、圧電素子４６は、低透水性絶縁膜（ＳｉＯｘ膜）８０で被覆保護されている。圧電素子４６を被覆保護している低透水性絶縁膜（ＳｉＯｘ膜）８０は、水分透過性が低くなる条件で着膜するため、水分が圧電素子４６の内部に侵入して信頼性不良となること（ＰＺＴ膜内の酸素を還元することにより生ずる圧電特性の劣化）を防止できる。
【００４０】
更に、低透水性絶縁膜（ＳｉＯｘ膜）８０上には、隔壁樹脂層１１９が積層されており、その隔壁樹脂層１１９は、圧電素子基板７０と天板部材４０との間の空間を区画している。また、隔壁樹脂層１１９には、天板４１のインク供給用貫通口１１２と連通するインク供給用貫通口４４が形成されており、その内部が第２インク供給路１１４Ｂとなっている。
【００４１】
第２インク供給路１１４Ｂは、第１インク供給路１１４Ａの断面積よりも小さい断面積を有しており、インク供給路１１４全体での流路抵抗が所定の値になるように調整されている。つまり、第１インク供給路１１４Ａの断面積は、第２インク供給路１１４Ｂの断面積よりも充分に大きくされており、第２インク供給路１１４Ｂでの流路抵抗と比べて実質的に無視できる程度とされている。したがって、インクプール室３８から圧力室１１５へのインク供給路１１４の流路抵抗は、第２インク供給路１１４Ｂのみで規定される。
【００４２】
また、このように、隔壁樹脂層１１９に形成したインク供給用貫通口４４によってインク１１０を供給するようにしたことで、供給途中における圧電素子４６領域へのインク漏れが防止されている。なお、隔壁樹脂層１１９には大気連通孔（図示省略）が形成されており、インクジェット記録ヘッド３２の製造時や画像記録時における天板４１と圧電素子基板７０の空間の圧力変動を低減している。また、電気接続用貫通口４２に対応する位置にも隔壁樹脂層１１８が積層されており、隔壁樹脂層１１８には電気接続用貫通口４２と連通する貫通孔１２０が形成されている。
【００４３】
また、少なくともインク１１０が接する壁面、即ち樹脂保護膜９２、インク供給用貫通口１１２、隔壁樹脂層１１９、圧力室１１５、連通路５０の内壁面には、炭化シリコン（ＳｉＣ）膜９６が、プラズマＣＶＤ法等により、それらの接合部分（境界部分）を含むように一体的に成膜されている（コーティングされている）。これにより、それらの耐インク性を更に向上できる構成である。
【００４４】
また、隔壁樹脂層１１８、１１９によって、天板部材４０と圧電素子４６（厳密には、圧電素子４６上の低透水性絶縁膜（ＳｉＯｘ膜）８０）との間に間隙が構成され、空気層となっている。この空気層により、圧電素子４６の駆動や振動板４８の振動に影響を与えないようになっている。また、隔壁樹脂層１１９と隔壁樹脂層１１８は、その上面の高さが一定、即ち面一になるように構成されている。したがって、天板４１から測った隔壁樹脂層１１９と隔壁樹脂層１１８の対向面の高さ（距離）も同一になっている。これにより、天板４１が接触する際の接触性が高くなり、シール性も高くなっている。
【００４５】
また、金属配線９０にはフレキシブルプリント基板（ＦＰＣ）１００も接続される。したがって、駆動ＩＣ６０からの信号が、天板部材４０の金属配線９０に通電され、電気接続用貫通口４２の内部に充填された導電性ペースト８６により、金属配線９０から上部電極５４に通電される。そして、所定のタイミングで圧電素子４６に電圧が印加され、振動板４８が上下方向に撓み変形することにより、圧力室１１５内に充填されたインク１１０が加圧されて、ノズル５６からインク滴が吐出する。
【００４６】
以上のような構成のインクジェット記録ヘッド３２において、次に、その製造工程について、図７〜図１１を基に詳細に説明する。図７で示すように、このインクジェット記録ヘッド３２は、流路基板としてのシリコン基板７２の上面に圧電素子基板７０を作製し、その後、シリコン基板７２の下面にノズルプレート７４（ノズルフィルム６８）を接合（貼着）することによって製造される。
【００４７】
図８−１（Ａ）で示すように、まず、シリコン基板７２を用意する。そして、図８−１（Ｂ）で示すように、Ｒｅａｃｔｉｖｅ  Ｉｏｎ  Ｅｔｃｈｉｎｇ（ＲＩＥ）法により、そのシリコン基板７２の連通路５０となる領域に開口部７２Ａを形成する。具体的には、ホトリソグラフィー法によるレジスト形成、パターニング、ＲＩＥ法によるエッチング、酸素プラズマによるレジスト剥離である。
【００４８】
次いで、図８−１（Ｃ）で示すように、ＲＩＥ法により、そのシリコン基板７２の圧力室１１５となる領域に溝部７２Ｂを形成する。具体的には、上記と同様に、ホトリソグラフィー法によるレジスト形成、パターニング、ＲＩＥ法によるエッチング、酸素プラズマによるレジスト剥離である。これにより、圧力室１１５と連通路５０とからなる多段構造が形成される。
【００４９】
その後、図８−１（Ｄ）で示すように、連通路５０を構成する開口部７２Ａと、圧力室１１５を構成する溝部７２Ｂに、スクリーン印刷法により、ガラスペースト７６を充填する（埋め込む）。このガラスペースト７６は、熱膨張係数が、１×１０−６／℃〜６×１０−６／℃であり、軟化点は、５５０℃〜９００℃である。この範囲のガラスペースト７６を使用することで、ガラスペースト７６にクラックや剥離が発生するのを防止でき、更には、圧電素子４６や振動板４８となる薄膜に形状歪みが発生するのを防止できる。
【００５０】
そして、ガラスペースト７６を充填後、シリコン基板７２を、例えば８００℃で１０分間、加熱処理する。このガラスペースト７６の硬化熱処理に使用する温度は、後述する圧電素子４６や振動板４８の成膜温度（例えば３５０℃）よりも高い温度である。これにより、振動板４８及び圧電素子４６の成膜工程において、ガラスペースト７６に高温耐性ができる。
【００５１】
つまり、少なくともガラスペースト７６を硬化熱処理した温度までは、後工程で使用可能となるので、後工程での使用温度の許容範囲が広がる。その後、シリコン基板７２の上面（表面）を研磨して余剰ガラスペースト７６を除去し、その上面（表面）を平坦化する。これにより、圧力室１１５及び連通路５０となる領域上にも薄膜等を精度よく形成することが可能となる。
【００５２】
次に、図８−２（Ｅ）で示すように、シリコン基板７２の上面（表面）に、スパッタ法により、ゲルマニウム（Ｇｅ）膜７８（膜厚１μｍ）を着膜する。このＧｅ膜７８は、後工程でガラスペースト７６をフッ化水素（ＨＦ）溶液でエッチング除去するときに、後述するＳｉＯｘ膜８２（振動板４８）が一緒にエッチングされないように保護するエッチングストッパー層として機能する。なお、このＧｅ膜７８は、蒸着やＣＶＤ法でも成膜できる。また、エッチングストッパー層としては、シリコン（Ｓｉ）膜も使用できる。
【００５３】
そして、図８−２（Ｆ）で示すように、そのＧｅ膜７８の上面に振動板４８となる薄膜、例えば、温度３５０℃、ＲＦｐｏｗｅｒ３００Ｗ、周波数４５０ＫＨｚ、圧力１．５ｔｏｒｒ、ガスＳｉＨ４／Ｎ２Ｏ＝１５０／４０００ｓｃｃｍのプラズマＣＶＤ法により、ＳｉＯｘ膜８２（膜厚４μｍ）を成膜する。なお、この場合の振動板４８の材料としては、ＳｉＮｘ膜、ＳｉＣ膜、金属（Ｃｒ）膜等であってもよい。
【００５４】
その後、図８−２（Ｇ）で示すように、スパッタ法により、例えば厚み０．５μｍ程度のＡｕ膜６２、即ち下部電極５２を成膜する。そして、図８−３（Ｈ）で示すように、振動板４８の上面に積層された下部電極５２をパターニングする。具体的には、ホトリソグラフィー法によるレジスト形成、パターニング、ＲＩＥ法によるエッチング、酸素プラズマによるレジスト剥離である。この下部電極５２が接地電位となる。
【００５５】
次に、図８−３（Ｉ）で示すように、下部電極５２の上面に、圧電素子４６の材料であるＰＺＴ膜６４と、上部電極５４となるＡｕ膜６６を順にスパッタ法で積層し、図８−３（Ｊ）で示すように、圧電素子４６（ＰＺＴ膜６４）及び上部電極５４（Ａｕ膜６６）をパターニングする。
【００５６】
具体的には、ＰＺＴ膜スパッタ（膜厚５μｍ）、Ａｕ膜スパッタ（膜厚０．５μｍ）、ホトリソグラフィー法によるレジスト形成、パターニング（エッチング）、酸素プラズマによるレジスト剥離である。下部及び上部の電極材料としては、圧電素子４６であるＰＺＴ材料との親和性が高く、耐熱性がある、例えばＡｕ、Ｉｒ、Ｒｕ、Ｐｔ等が挙げられる。
【００５７】
その後、図８−４（Ｋ）で示すように、振動板４８（ＳｉＯｘ膜８２）にインク供給路１１４形成用の孔部８２Ａをパターニングする。具体的には、ホトリソグラフィー法によるレジスト形成、パターニング（ＨＦエッチング）、酸素プラズマによるレジスト剥離である。
【００５８】
次に、図８−４（Ｌ）で示すように、上面に露出している下部電極５２と上部電極５４の上面に低透水性絶縁膜（ＳｉＯｘ膜）８０を積層する。そして、パターニングにより、上部電極５４と金属配線９０を接続するための開口８４（コンタクト孔）を形成する。具体的には、ＣＶＤ法にてダングリングボンド密度が高い低透水性絶縁膜（ＳｉＯｘ膜）８０を着膜する、ホトリソグラフィー法によるレジスト形成、パターニング（ＨＦエッチング）、酸素プラズマによるレジスト剥離である。なお、ここでは低透水性絶縁膜としてＳｉＯｘ膜を用いたが、ＳｉＮｘ膜、ＳｉＯｘＮｙ膜等であってもよい。
【００５９】
次いで、図８−４（Ｍ）で示すように、隔壁樹脂層１１９及び隔壁樹脂層１１８をパターニングする。具体的には、隔壁樹脂層１１９、隔壁樹脂層１１８を構成する感光性樹脂を塗布し、露光・現像することでパターンを形成し、最後にキュアする。このとき、隔壁樹脂層１１９にインク供給用貫通口４４を形成しておく。
【００６０】
なお、隔壁樹脂層１１９と隔壁樹脂層１１８とは、同一膜であるが、設計パターンが異なっている。また、隔壁樹脂層１１９、隔壁樹脂層１１８を構成する感光性樹脂は、ポリイミド系、ポリアミド系、エポキシ系、ポリウレタン系、シリコーン系等、耐インク性を有していればよい。
【００６１】
こうして、シリコン基板７２（流路基板）の上面に圧電素子基板７０が作製され、この圧電素子基板７０の上面に、例えばガラス板を支持体とする天板部材４０が結合（接合）される。天板部材４０の製造においては、図９（Ａ）で示すように、天板部材４０自体が支持体となる程度の強度を確保できる厚み（０．３ｍｍ〜１．５ｍｍ）の天板４１を含んでいるので、別途支持体を設ける必要がない。この天板４１に、図９（Ｂ）で示すように、インク供給用貫通口１１２及び電気接続用貫通口４２を形成する。
【００６２】
具体的には、ホトリソグラフィー法で感光性ドライフィルムのレジストをパターニングし、このレジストをマスクとしてサンドブラスト処理を行って開口を形成した後、そのレジストを酸素プラズマにて剥離する。なお、インク供給用貫通口１１２及び電気接続用貫通口４２は、断面視で内面が下方に向かって次第に接近するようなテーパー状（漏斗状）に形成されている。
【００６３】
このようにしてインク供給用貫通口１１２及び電気接続用貫通口４２が形成された天板４１（天板部材４０）を、図１０−１（Ａ）で示すように、圧電素子基板７０に被せて、両者を熱圧着（例えば、３５０℃、２ｋｇ／ｃｍ２で２０分間）により結合（接合）する。このとき、隔壁樹脂層１１９と隔壁樹脂層１１８とは面一（同一高さ）になるように構成されているので、天板４１が接触する際の接触性が高くなり、高いシール性で接合することができる。
【００６４】
そして、図１０−１（Ｂ）で示すように、スクリーン印刷法（又は直接スキージしてもよい）により、導電性ペースト８６（例えば、ドータイトＡＥ１６５０、ステイスティック１９１等の熱可塑性ペーストや、ペルトロンＫ−３４３４等のポリウレタン系ペースト、ドータイトＸＡ−４１０Ｓ−１０等の銀系ペースト）を電気接続用貫通口４２及びインク供給用貫通口１１２、４４に充填して（埋め込んで）硬化処理し、その後、その上面（表面）を研磨して平坦化する。
【００６５】
次いで、図１０−２（Ｃ）で示すように、天板４１の上面にＡｌ（アルミニウム）等の金属配線９０を成膜してパターニングする。具体的には、スパッタ法によるＡｌ膜（厚さ１μｍ）の着膜、ホトリソグラフィー法によるレジストの形成、Ｈ3ＰＯ4薬液を用いたＡｌ膜のウェットエッチング、アセトン（又は酸素プラズマ）によるレジスト剥離である。
【００６６】
次に、図１０−２（Ｄ）で示すように、金属配線９０の上面に、弾性保護膜９４を積層してパターニングする。具体的には、膜厚が１０μｍ〜５０μｍの感光性樹脂フィルム（弾性保護膜９４）をラミネートし、マスク露光で潜像を形成した後、現像によってパターンを形成する。これにより、電気接続用貫通口４２を塞ぐように（被覆するように）成膜された金属配線９０の上面に、弾性保護膜９４がその金属配線９０を被覆するように着膜される（図４参照）。
【００６７】
なお、弾性保護膜９４としては、感光性のポリイミド系、エポキシ系、アクリル系、ウレタン系、アクリレート系及びこれらの混合物からなる耐液（インク）性樹脂材料や、Ａｇフィラーあるいは金属ナノ粒子を有機物中に分散させた導電性樹脂材料（例えば、ドータイト：藤倉化成株式会社製、ナノペースト：ハリマ化成株式会社製など）が好適である。また、ここでは、電気接続用貫通口４２毎に、個別に弾性保護膜９４が着膜されている。
【００６８】
その後、図１０−３（Ｅ）で示すように、金属配線９０及び弾性保護膜９４が形成された面に樹脂保護膜９２（例えば、富士フイルムエレクトロニクスマテリアルズ株式会社製の感光性ポリイミド  Ｄｕｒｉｍｉｄｅ７３２０）を積層してパターニングする。なお、このとき、インク供給用貫通口１１２（第１インク供給路１１４Ａ）を樹脂保護膜９２が覆わないようにする。また、この樹脂保護膜９２としては、ポリイミド系、ポリアミド系、エポキシ系、ポリウレタン系、シリコーン系等、耐インク性を有していればよい。更に、この樹脂保護膜９２を弾性保護膜９４上に形成せずに、後述するＳｉＣ膜９６で弾性保護膜９４を被覆するようにしてもよい。この場合、そのＳｉＣ膜９６が第１保護膜となる。
【００６９】
次いで、図１０−３（Ｆ）で示すように、シリコン基板７２に充填した（埋め込んだ）ガラスペースト７６を、ＨＦを含む溶解液によって選択的にエッチング除去する。このとき、ＳｉＯｘ膜８２からなる振動板４８は、Ｇｅ膜７８によりＨＦ溶液から保護されるため、エッチングされることはない。つまり、このＧｅ膜７８は、上記したように、ガラスペースト７６をＨＦ溶液でエッチング除去する際に、ＳｉＯｘ膜８２からなる振動板４８が一緒にエッチング除去されてしまうのを防止するエッチングストッパー層として機能する。
【００７０】
なお、ここではガラスペースト７６の除去に、ＨＦを含んだ液体を用いたが、ガラスペースト７６の除去には、ＨＦを含んだガスや蒸気を使用してもよい。エッチング液を狭い入口から供給する場合には、被エッチング材（この場合はガラスペースト７６）をエッチングした際に発生する気泡が抜けなかったり、新しいエッチング液との置換ができなかったりするため、エッチングの進行が阻害されることがある。ガスや蒸気を用いると、このような不具合は起きないため、上記のような場合には、ガスや蒸気とした方が好ましい。また、ガラスペースト７６をエッチングするＨＦ溶液もしくはＨＦを含むガスや蒸気が、振動板４８となる材料をエッチングしない構成とした場合には、Ｇｅ膜７８のようなエッチングストッパー層は不要となる。
【００７１】
その後、図１０−４（Ｇ）で示すように、Ｇｅ膜７８の溶解液、例えば６０℃に加熱した過酸化水素（Ｈ２Ｏ２）を圧力室１１５側から供給して、Ｇｅ膜７８の一部をエッチングして除去する。この段階で圧力室１１５及び連通路５０が完成する。なお、圧力室１１５及び連通路５０を形成した部位以外では、Ｇｅ膜７８が残ったままとなるが、特に問題はない。
【００７２】
こうして、Ｇｅ膜７８をエッチング除去したら、図１０−４（Ｈ）で示すように、インク供給用貫通口１１２内の導電性ペースト８６を、所定の剥離液（ペースト剥離剤）でウェットエッチングして除去する。なお、このとき、金属配線９０及び弾性保護膜９４は、樹脂保護膜９２で被覆・保護されているので、損傷するおそれはない。また、この樹脂保護膜９２により、電気接続用貫通口４２内の導電性ペースト８６が被覆・保護されるので、電気接続用貫通口４２内の導電性ペースト８６がエッチング除去されるおそれもない。インク供給用貫通口１１２内の導電性ペースト８６をエッチング除去したら、樹脂保護膜９２の硬化処理を行う。
【００７３】
そして次に、図１１−１（Ａ）で示すように、少なくともインク１１０が直接接触する内壁面、即ち樹脂保護膜９２、インク供給用貫通口１１２、隔壁樹脂層１１９、圧力室１１５、連通路５０の内壁面に、プラズマＣＶＤ法や液体ソースＣＶＤ（ＬＳ−ＣＶＤ）法により、ＳｉＣ膜９６（膜厚１μｍ）を、それらの接合部分（境界部分）を含むようにして一体的に成膜する。これにより、それらの耐インク性が向上される。なお、樹脂保護膜９２の上面において、プール室部材３９が装着される部位よりも外側には、ＳｉＣ膜９６を成膜しなくてよい。
【００７４】
また、製造時の原料ガスに窒素（Ｎ２）が含まれている場合、ＳｉＣ膜９６内に０％〜３０％の窒素（Ｎ２）が含まれる場合がある。このＳｉＣＮ膜の場合、耐インク性膜としては、その窒素（Ｎ２）の含有率が１０％以下であることが好ましい。また、耐インク性膜としては、ＳｉＣ膜９６、ＳｉＣＮ膜に限定されるものではなく、ＤＬＣ（Ｄｉａｍｏｎｄ  Ｌｉｋｅ  Ｃａｒｂｏｎ）、Ｔａ−Ｃ（Ｔｅｔｒａｈｅｄｒａｌ  Ａｍｏｒｐｈｏｕｓ  Ｃａｒｂｏｎ）、ＷＣ（炭化タングステン）、ＴｉＮ（窒化チタン）、ＭｏＢ（ホウ化モリブデン）等の無機材料膜が使用可能である。
【００７５】
次いで、シリコン基板７２の下面にノズルプレート７４を貼着する。すなわち、図１１−１（Ｂ）で示すように、ノズル５６となる開口６８Ａが形成されたノズルフィルム６８をシリコン基板７２の下面に貼り付ける。その後、図１１−２（Ｃ）で示すように、金属配線９０に駆動ＩＣ６０をフリップチップ実装する。このとき、駆動ＩＣ６０は、予め半導体ウエハプロセスの終りに実施されるグラインド工程にて、所定の厚さ（７０μｍ〜３００μｍ）に加工されている。
【００７６】
そして、駆動ＩＣ６０の周囲を樹脂材５８で封止し、駆動ＩＣ６０を水分等の外部環境から保護できるようにする。これにより、後工程でのダメージ、例えば、できあがった圧電素子基板７０をダイシングによってインクジェット記録ヘッド３２に分割する際の水や研削片によるダメージを回避することができる。そして、図１１−２（Ｄ）で示すように、金属配線９０にフレキシブルプリント基板（ＦＰＣ）１００を接続する。
【００７７】
次に、図１１−３（Ｅ）で示すように、駆動ＩＣ６０よりも内側の天板部材４０（樹脂保護膜９２）の上面にプール室部材３９を装着して、これらの間にインクプール室３８を構成する。これにより、インクジェット記録ヘッド３２が完成し、図１１−３（Ｆ）で示すように、インクプール室３８や圧力室１１５内にインク１１０が充填可能とされる。
【００７８】
以上のようにして製造されるインクジェット記録ヘッド３２を備えたインクジェット記録装置１０において、次に、その作用を説明する。まず、インクジェット記録装置１０に印刷を指令する電気信号が送られると、ストッカー２４から記録用紙Ｐが１枚ピックアップされ、搬送装置２６により搬送される。
【００７９】
一方、インクジェット記録ユニット３０では、すでにインクタンクからインク供給ポートを介してインクジェット記録ヘッド３２のインクプール室３８にインク１１０が注入（充填）され、インクプール室３８に充填されたインク１１０は、インク供給路１１４を経て圧力室１１５へ供給（充填）されている。そして、このとき、ノズル５６の先端（吐出口）では、インク１１０の表面が圧力室１１５側に僅かに凹んだメニスカスが形成されている。
【００８０】
そして、記録用紙Ｐを搬送しながら、複数のノズル５６から選択的にインク滴を吐出することにより、記録用紙Ｐに、画像データに基づく画像の一部を記録する。すなわち、駆動ＩＣ６０により、所定のタイミングで、所定の圧電素子４６に電圧を印加し、振動板４８を上下方向に撓み変形させて（面外振動させて）、圧力室１１５内のインク１１０を加圧し、所定のノズル５６からインク滴として吐出させる。こうして、記録用紙Ｐに、画像データに基づく画像が完全に記録されたら、排紙ベルト２３により記録用紙Ｐをトレイ２５に排出する。これにより、記録用紙Ｐへの印刷処理（画像記録）が完了する。
【００８１】
ここで、このインクジェット記録ヘッド３２は、シリコン基板７２が圧電素子基板７０の支持体となって形成されている（圧電素子基板７０をシリコン基板７２で支持した状態で作製できる）。そのため、製造しやすい構造となっている。また、インクプール室３８と圧力室１１５の間に振動板４８（圧電素子４６）が配置され、インクプール室３８と圧力室１１５が同一水平面上に存在しないように構成されている。したがって、圧力室１１５が互いに近接配置され、ノズル５６が高密度に配設される。
【００８２】
また、圧電素子４６に電圧を印加する駆動ＩＣ６０は、圧電素子基板７０よりも外方側へ突出しない構成とされている（インクジェット記録ヘッド３２内に内蔵されている）。したがって、インクジェット記録ヘッド３２の外部に駆動ＩＣ６０を実装する場合に比べて、圧電素子４６と駆動ＩＣ６０の間を接続する金属配線９０の長さが短くて済み、これによって、駆動ＩＣ６０から圧電素子４６までの低抵抗化が実現されている。
【００８３】
つまり、実用的な配線抵抗値で、ノズル５６の高密度化、即ちノズル５６の高密度なマトリックス状配設が実現されており、これによって、高解像度化が実現可能になっている。しかも、その駆動ＩＣ６０は、天板４１上にフリップチップ実装されているので、高密度の配線接続が容易にでき、更には駆動ＩＣ６０の高さの低減も図れる（薄くできる）。したがって、インクジェット記録ヘッド３２の小型化も実現される。
【００８４】
また、インクジェット記録ヘッド３２をほぼ組み立てた後、少なくともインク１１０が直接接触する樹脂保護膜９２、インク供給用貫通口１１２、隔壁樹脂層１１９、圧力室１１５、連通路５０の内壁面には、ＳｉＣ膜９６が、それらの接合部分（境界部分）を含むようにして一体的に（連続して）成膜されているので、それらの耐インク性を向上させることができる。
【００８５】
すなわち、種類の異なる部材を多数積層してインクジェット記録ヘッド３２を構成しても、また、それぞれの部材の接合方法が異なっていても、インク流路となるこれら各部材の内壁面を、耐インク性のあるＳｉＣ膜９６でコーティングしているので、これら各部材の接合部分や接着剤等をインク１１０から経時的に保護することができ、耐インク性に対する信頼性を向上させることができる。また、ＳｉＣ膜９６は高い親水性機能を有しているため、インク流路内での気泡排出性を向上させることができる。
【００８６】
また、駆動ＩＣ６０と上部電極５４とは、天板４１に形成された電気接続用貫通口４２内の導電性ペースト８６で電気的に接続されるので、天板４１の裏面（下面）に、金属配線９０やバンプを形成することなく、天板部材４０を圧電素子基板７０と電気的に接続できる。すなわち、天板４１に対して片面（上面）のみに加工を施せばよい（金属配線９０を形成すればよい）ので、製造が容易になる。
【００８７】
また、天板４１に金属配線９０を形成（成膜）する際には、電気接続用貫通口４２とインク供給用貫通口１１２、４４が、全て導電性ペースト８６で塞がれ、かつ、その上面（表面）が研磨されて平坦化される（孔部が無い状態とされる）ので、スパッタ法により容易に形成（成膜）することができる。また、これにより、金属配線９０を被覆する樹脂保護膜９２の面内均一性が良好になり、成膜制御が容易にできるので、樹脂保護膜９２の厚膜化が容易に実現できる。したがって、生産性の低下を防止することができる。
【００８８】
なお、金属配線９０が樹脂保護膜９２によって被覆されることにより、インク１１０による金属配線９０の腐食が防止される。また、導電性ペースト８６は、スクリーン印刷法によって埋め込むので、深い電気接続用貫通口４２やインク供給用貫通口１１２、４４でも確実に埋め込むことができる。そして、充填材料が導電性ペースト８６だけであるため、インクジェット記録ヘッド３２の製造が低コストで容易にできる。また、ガラスペースト７６も、スクリーン印刷法によって埋め込むので、深い貫通開口部７２Ａや溝部７２Ｂでも確実に埋め込むことができる。
【００８９】
ところで、金属配線９０を成膜した後、ＳｉＣ膜９６を成膜するときに、インクジェット記録ヘッド３２を２００℃程度に昇温する必要がある。そのため、その加熱によって導電性ペースト８６が急激に膨張し、金属配線９０及び樹脂保護膜９２を介してＳｉＣ膜９６が押し上げられることがある。金属配線９０及びＳｉＣ膜９６は、共に１μｍ〜２μｍの薄膜であるため、導電性ペースト８６が、例えば約２μｍ膨らんだ場合には、金属配線９０が断線したり、樹脂保護膜９２やＳｉＣ膜９６にひび割れ（亀裂）が発生する。
【００９０】
そして、常温に戻った後でも、樹脂保護膜９２やＳｉＣ膜９６には亀裂が残ったままとなるので、インク１１０の浸入によって金属配線９０や導電性ペースト８６が浸食されるおそれがある。また、ＳｉＣ膜９６を形成した後のインクジェット記録ヘッド３２の製造工程において、洗浄工程などで導電性ペースト８６に、樹脂保護膜９２やＳｉＣ膜９６に形成された亀裂から水分が浸入することもあり、このような現象が起きると、導電性ペースト８６が膨潤し、金属配線９０の断線を更に引き起こしたり、樹脂保護膜９２及びＳｉＣ膜９６のひび割れ（亀裂）を更に悪化させる原因となる。
【００９１】
そのため、電気接続用貫通口４２に充填された導電性ペースト８６を被覆・閉塞するように設けられた金属配線９０を、弾性保護膜９４で更に被覆する構成としている。これによれば、製造工程における加熱（昇温）によって導電性ペースト８６が（急激に）膨張しても、その弾性保護膜９４により、金属配線９０に加えられる押圧力を緩和でき、その金属配線９０の断線を防止することができる。
【００９２】
また、これにより、樹脂保護膜９２やＳｉＣ膜９６のひび割れ（亀裂）を防止することができるため、樹脂保護膜９２やＳｉＣ膜９６からの水分（インク１１０を含む）の浸入を防止することができる。したがって、インクジェット記録ヘッド３２内の耐液（インク）性を更に向上させることができ、耐液（インク）性に対する信頼性を更に向上させることができる。
【００９３】
次に、第２実施形態のインクジェット記録ヘッド３２について説明する。なお、以下において、第１実施形態のインクジェット記録ヘッド３２と同一の構成要素、部材等は同一符号を付して、その詳細な説明（作用を含む）を省略する。すなわち、この第２実施形態のインクジェット記録ヘッド３２では、第１実施形態のインクジェット記録ヘッド３２と異なる部位についてのみ、図１２を基に説明する。
【００９４】
図１２で示すように、このインクジェット記録ヘッド３２では、電気接続用貫通口４２（導電性ペースト８６）を被覆・閉塞している金属配線９０の上面に、先にＳｉＣ膜９６（第１保護膜）が着膜され、その後、そのＳｉＣ膜９６の上面に弾性保護膜９４が着膜されている。このような構成にしても、製造工程において、導電性ペースト８６の膨張による金属配線９０及びＳｉＣ膜９６への押圧力を緩和できるため、金属配線９０の断線やＳｉＣ膜９６のひび割れ（亀裂）を防止することができる。但し、この場合には、弾性保護膜９４は、インクプール室３８内において、インク１１０に接触するため、導電性樹脂材料ではなく、耐液（インク）性樹脂材料を使用することが望ましい。
【００９５】
次に、第３実施形態のインクジェット記録ヘッド３２について説明する。なお、以下において、第１実施形態のインクジェット記録ヘッド３２と同一の構成要素、部材等は同一符号を付して、その詳細な説明（作用を含む）を省略する。すなわち、この第３実施形態のインクジェット記録ヘッド３２では、第１実施形態のインクジェット記録ヘッド３２と異なる部位についてのみ、図１３を基に説明する。
【００９６】
図１３で示すように、このインクジェット記録ヘッド３２では、電気接続用貫通口４２（導電性ペースト８６）を被覆・閉塞している金属配線９０の上面に、先にＳｉＣ膜９６（第１保護膜）が着膜され、その後、そのＳｉＣ膜９６の上面に弾性保護膜９４が着膜され、更に、その弾性保護膜９４の上面にＳｉＣ膜９８（第２保護膜）が着膜されている。このような構成にしても、製造工程において、導電性ペースト８６の膨張による金属配線９０及びＳｉＣ膜９６、９８への押圧力を緩和できるため、金属配線９０の断線やＳｉＣ膜９６のひび割れ（亀裂）を防止することができる。
【００９７】
なお、上記第１実施形態〜第３実施形態のインクジェット記録ヘッド３２では、弾性保護膜９４を、電気接続用貫通口４２毎に個別に形成するようにしたが、図１４、図１５で示すように、複数の電気接続用貫通口４２（導電性ペースト８６）を一度に被覆できるように、弾性保護膜９４を形成してもよい。但し、この場合には、弾性保護膜９４として、導電性樹脂材料が使用不可となることは言うまでもない。
【００９８】
また、本発明に係る液滴吐出ヘッドとして、イエロー（Ｙ）、マゼンタ（Ｍ）、シアン（Ｃ）、ブラック（Ｋ）の各色のインク滴を吐出するインクジェット記録ヘッド３２を挙げ、液滴吐出装置としても、インクジェット記録ヘッド３２を備えたインクジェット記録装置１０を挙げたが、本発明に係る液滴吐出ヘッド及び液滴吐出装置は、記録用紙Ｐ上への画像（文字を含む）の記録に限定されるものではない。
【００９９】
すなわち、上記実施形態のインクジェット記録装置１０では、各色のインクジェット記録ユニット３０のインクジェット記録ヘッド３２から画像データに基づいて選択的にインク滴が吐出されてフルカラーの画像が記録用紙Ｐに記録されるようになっているが、記録媒体は記録用紙Ｐに限定されるものでなく、また、吐出する液体もインク１１０に限定されるものではない。
【０１００】
例えば、高分子フィルムやガラス上にインク１１０を吐出してディスプレイ用カラーフィルターを作成したり、溶接状態の半田を基板上に吐出して部品実装用のバンプを形成するなど、工業的に用いられる液滴噴射装置全般に対して、本発明に係る液滴吐出ヘッドを適用することができる。更に、上記実施形態のインクジェット記録装置１０では、ＦＷＡを例に挙げたが、主走査機構と副走査機構を有するＰａｒｔｉａｌ  Ｗｉｄｔｈ  Ａｒｒａｙ（ＰＷＡ）に本発明を適用してもよい。
【図面の簡単な説明】
【０１０１】
【図１】インクジェット記録装置を示す概略正面図
【図２】インクジェット記録ヘッドの配列を示す説明図
【図３】記録媒体の幅と印字領域の幅との関係を示す説明図
【図４】インクジェット記録ヘッドの構成を示す概略平面図
【図５】図４のＸ−Ｘ線矢視概略断面図
【図６】第１実施形態のインクジェット記録ヘッドの構成を示す概略断面図
【図７】インクジェット記録ヘッドを製造する全体工程の説明図
【図８−１】第１実施形態の圧電素子基板を製造する工程（Ａ）〜（Ｄ）を示す説明図
【図８−２】第１実施形態の圧電素子基板を製造する工程（Ｆ）〜（Ｇ）を示す説明図
【図８−３】第１実施形態の圧電素子基板を製造する工程（Ｈ）〜（Ｊ）を示す説明図
【図８−４】第１実施形態の圧電素子基板を製造する工程（Ｋ）〜（Ｍ）を示す説明図
【図９】第１実施形態の天板部材を製造する工程（Ａ）〜（Ｂ）を示す説明図
【図１０−１】第１実施形態の圧電素子基板に天板部材を接合した後の工程（Ａ）〜（Ｂ）を示す説明図
【図１０−２】第１実施形態の圧電素子基板に天板部材を接合した後の工程（Ｃ）〜（Ｄ）を示す説明図
【図１０−３】第１実施形態の圧電素子基板に天板部材を接合した後の工程（Ｅ）〜（Ｆ）を示す説明図
【図１０−４】第１実施形態の圧電素子基板に天板部材を接合した後の工程（Ｇ）〜（Ｈ）を示す説明図
【図１１−１】第１実施形態の圧電素子基板にノズルプレートを接合する工程（Ａ）〜（Ｂ）を示す説明図
【図１１−２】第１実施形態の圧電素子基板にノズルプレートを接合した後の工程（Ｃ）〜（Ｄ）を示す説明図
【図１１−３】第１実施形態の圧電素子基板にノズルプレートを接合した後の工程（Ｅ）〜（Ｆ）を示す説明図
【図１２】第２実施形態のインクジェット記録ヘッドの構成を示す概略断面図
【図１３】第３実施形態のインクジェット記録ヘッドの構成を示す概略断面図
【図１４】インクジェット記録ヘッドの変形例の構成を示す概略平面図
【図１５】インクジェット記録ヘッドの変形例の構成を示す概略平面図
【符号の説明】
【０１０２】
１０  インクジェット記録装置（液滴吐出装置）
３２  インクジェット記録ヘッド（液滴吐出ヘッド）
４０  天板部材
４１  天板
４２  電気接続用貫通口
４４  インク供給用貫通口
４６  圧電素子（アクチュエーター）
４８  振動板
５０  連通路
５２  下部電極
５４  上部電極
５６  ノズル
６０  駆動ＩＣ
６２  Ａｕ膜
６４  ＰＺＴ膜
６６  Ａｕ膜
６８  ノズルフィルム
７０  圧電素子基板
７２  シリコン基板
７４  ノズルプレート
７６  ガラスペースト
７８  Ｇｅ膜
８０  ＳｉＯｘ膜
８２  ＳｉＯｘ膜
８６  導電性ペースト（導電性材料）
９０  金属配線（電極配線）
９２  樹脂保護膜（第１保護膜）
９４  弾性保護膜
９６  ＳｉＣ膜（第１保護膜）
９８  ＳｉＣ膜（第２保護膜）
１１０  インク（液体）
１１２  インク供給用貫通口
１１４  インク供給路
１１５  圧力室
１１８  隔壁樹脂層
１１９  隔壁樹脂層
【図１】
2008221788.tif 000003
【図２】
2008221788.tif 000004
【図３】
2008221788.tif 000005
【図４】
2008221788.tif 000006
【図５】
2008221788.tif 000007
【図６】
2008221788.tif 000008
【図７】
2008221788.tif 000009
【図８−１】
2008221788.tif 000010
【図８−２】
2008221788.tif 000011
【図８−３】
2008221788.tif 000012
【図８−４】
2008221788.tif 000013
【図９】
2008221788.tif 000014
【図１０−１】
2008221788.tif 000015
【図１０−２】
2008221788.tif 000016
【図１０−３】
2008221788.tif 000017
【図１０−４】
2008221788.tif 000018
【図１１−１】
2008221788.tif 000019
【図１１−２】
2008221788.tif 000020
【図１１−３】
2008221788.tif 000021
【図１２】
2008221788.tif 000022
【図１３】
2008221788.tif 000023
【図１４】
2008221788.tif 000024
【図１５】
2008221788.tif 000025